(57)【要約】【課題】従来よりも異音の発生を抑制しジャンピング性能や耐久性を向上させることができる歯付きベルトの製造方法を提供しようとするもの。【解決手段】歯形を有する成形金型１の歯形面に伸縮性を有する帆布２を配設し、前記帆布２の成形金型１に接する面側には前記帆布２と同調して伸縮する樹脂フィルム３が固着されていると共に前記樹脂フィルム３はベルト本体原料５よりも融点が高く設定され、前記成形金型１により前記融点以下で流動可能状態のベルト本体原料５を成形するようにしたことを特徴とする。【選択図】　　　　図１
2004066475.tif 000002
【特許請求の範囲】
【請求項１】
歯形を有する成形金型の歯形面に伸縮性を有する帆布を配設し、前記帆布の成形金型に接する面側には前記帆布と同調して伸縮する樹脂フィルムが固着されていると共に前記樹脂フィルムはベルト本体原料よりも融点が高く設定され、前記成形金型により前記融点以下で流動可能状態のベルト本体原料を成形するようにしたことを特徴とする歯付きベルトの製造方法。
【請求項２】
流動した前記ベルト本体原料が帆布の目を通り抜けて樹脂フィルムに融着するようにした請求項１記載の歯付きベルトの製造方法。
【請求項３】
前記ベルト本体原料としてポリエーテルエステル樹脂を用い、前記樹脂フィルムとしてポリエーテルエステル樹脂フィルムを用いた請求項１又は２記載の歯付きベルトの製造方法。
【請求項４】
前記帆布の最外層には、不飽和結合のある側鎖を有するフェノール及び／又はフェノールカルボン酸と所定の化合物とを含有する成分で変性したフェノール樹脂層が形成されている請求項３記載の歯付きベルトの製造方法。
【請求項５】
芯線を埋設するようにしていると共に、前記芯線の最外層には、不飽和結合のある側鎖を有するフェノール及び／又はフェノールカルボン酸と所定の化合物とを含有する成分で変性したフェノール樹脂層が形成されている請求項３又は４記載の歯付きベルトの製造方法。
【発明の詳細な説明】
【０００１】
【発明の属する技術分野】
この発明は、動力伝動用や搬送用などの歯付きベルトの製造方法に関するものである。
【０００２】
【従来の技術】
従来より、図４に示すように、動力伝動用や搬送用などに歯付きベルト１１が使用されている。
【０００３】
図５に示すように、この歯付きベルト１１は、プーリ等に係合する歯部及び歯底部分を有し、歯形を有する成形金型１２へ原料１３（樹脂やエラストマー）を供給して製造される。前記成形金型１２の歯形面には、予め伸縮性を有する帆布１４が配設される。
【０００４】
ところで、前記歯形面に配設された伸縮性を有する帆布１４にはラテックス、ＲＦＬ、ゴム糊等で織り目の目止め処理がなされているのであるが、成形時に帆布１４の織り目が原料１３の圧力により伸張され、織り目が広がった時に目止めが不十分であった箇所から原料１３がベルト歯部の表面側に部分的に滲み出してしまうことがあった。なお図中１５は、成形用のバッグゴムである。
【０００５】
しかし、樹脂やエラストマーが帆布１４を通り越してベルト歯部の表面側に露出した場合、露出した部分とそうでない部分（帆布１４がベルト歯面を覆っている）が混在するアンバランスな状態により異音が発生することがあるという問題があった。
【０００６】
また、樹脂やエラストマーがベルト歯部の表面側に露出するとその樹脂やエラストマーが走行中容易に剥がれたり欠落したりするので、ジャンピング性能や耐久性によくない影響があるという問題があった。
【０００７】
【発明が解決しようとする課題】
そこでこの発明は、従来よりも異音の発生を抑制しジャンピング性能や耐久性を向上させることができる歯付きベルトの製造方法を提供しようとするものである。
【０００８】
【課題を解決するための手段】
前記課題を解決するためこの発明では次のような技術的手段を講じている。
▲１▼　この発明の歯付きベルトの製造方法は、歯形を有する成形金型の歯形面に伸縮性を有する帆布を配設し、前記帆布の成形金型に接する面側には前記帆布と同調して伸縮する樹脂フィルムが固着されていると共に前記樹脂フィルムはベルト本体原料よりも融点が高く設定され、前記成形金型により前記融点以下で流動可能状態のベルト本体原料を成形するようにしたことを特徴とする。
【０００９】
この歯付きベルトの製造方法では、帆布の成形金型に接する面側に固着され帆布と同調して伸縮する樹脂フィルムはベルト本体原料よりも融点が高く設定されているので、前記融点以下で流動可能状態のベルト本体原料が帆布の目を通り抜けても、融点が高く成形時に溶融状態にはない樹脂フィルムは越えられない。したがってベルト本体原料はベルト歯面側にまでは滲み出さないので、ベルト歯部の表面側には露出しない。
【００１０】
また、ベルト成形中に流動するベルト本体原料に押圧された帆布と樹脂フィルムは同調して成形金型の溝に添うまで拡張し、ほぼ均一な厚みの帆布層と樹脂フィルム層とが成形される。歯底となる帆布層が均一な厚みとなると、ピッチラインが安定し、芯線（コード）が保護されるため耐久性が向上する。
【００１１】
ベルト本体原料は、シート状などの或る程度定形的な変形可能なものを成形金型に予め配設した後に加熱を開始してもよく、押し出し機などから流動状態（液状樹脂や溶融状態）として成形金型に供給してもよい。
▲２▼　流動した前記ベルト本体原料が帆布の目を通り抜けて樹脂フィルムに融着するようにしてもよい。
【００１２】
ベルト成形中に前記樹脂フィルムは若干軟化し、帆布の各目を通り抜けたベルト本体原料を樹脂フィルムに直接融着させることにより、冷却後はベルト本体原料と帆布と樹脂フィルムとを相互に強固に固着させることができる。
▲３▼　前記ベルト本体原料としてポリエーテルエステル樹脂を用い、前記樹脂フィルムとしてポリエーテルエステル樹脂フィルムを用いたこととしてもよい。
【００１３】
ベルト本体原料と樹脂フィルムの材質として各種の樹脂やエラストマーを用いることができるが、このようにポリエーテルエステル樹脂を用いると、熱可塑性エラストマーの中で優れた高温特性を有し低温から高温まで高強力、ゴム弾性を示すので使用温度範囲が広く、また振動吸収性、耐油・耐水性、耐薬品性に優れ、さらに低摩擦係数によりプーリとの噛み合い騒音が小さく耐久性がよい。
【００１４】
また、ベルト本体原料としてこの他に液体注型樹脂やエラストマーを用いて射出成形機により成形したり、熱可塑性エラストマーを用いて押し出し機により成形したりすることができる。
▲４▼　前記帆布の最外層には、不飽和結合のある側鎖を有するフェノール及び／又はフェノールカルボン酸と所定の化合物とを含有する成分で変性したフェノール樹脂層が形成されている
このように構成すると、帆布とポリエーテルエステル樹脂から成るベルト本体原料との接着性に優れたものとなる。
【００１５】
ここで、帆布にフェノール樹脂層を形成する前にラテックス処理又はＲＦＬ処理しておくと、帆布の原糸同士の擦れが低減され帆布の耐摩耗性に有効である。
▲５▼　芯線を埋設するようにしていると共に、前記芯線の最外層には、不飽和結合のある側鎖を有するフェノール及び／又はフェノールカルボン酸と所定の化合物とを含有する成分で変性したフェノール樹脂層が形成されている
このように構成すると、芯線とポリエーテルエステル樹脂から成るベルト本体原料との接着性に優れたものとなる。なお、芯線（ガラス繊維や芳香族ポリアミド繊維）とベルト本体との接着強度を増加させるために、芯線には、必要に応じて例えばレゾルシン−ホルムアルデヒド−ラテックス（ＲＦＬ）層を形成し、又はレゾルシン−ホルムアルデヒド−ラテックス（ＲＦＬ）層にさらにＲＦＬ層との接着性の優れたオーバーコート層を形成してもよい。
【００１６】
【発明の実施の形態】
以下、この発明の実施の形態を図面を参照して説明する。
【００１７】
図１及び図２に示すように、この実施形態の歯付きベルトの製造方法は、歯形を有する成形金型１の歯形面に伸縮性を有する帆布２（歯布）を配設し、前記帆布２の成形金型１に接する面側には前記帆布２と同調して伸縮する樹脂フィルム３（目止めとして機能しバリアとなる）を固着している。成形金型１の歯形面に対し帆布２の外側には、芯線４を配している。
【００１８】
ところで、前記樹脂フィルム３は、ベルト本体原料５よりも融点が高く設定されている。前記ベルト本体原料５としてポリエーテルエステル樹脂を用い、前記樹脂フィルム３としてポリエーテルエステル樹脂フィルムを用いた。
【００１９】
そして、成形金型１により前記樹脂フィルム３の融点以下で流動可能状態のベルト本体原料５を成形するようにしており、成形中に帆布２の織り目６（図３のＡ参照）がベルト本体原料５の圧力により伸張されて広がった時（図３のＢ参照）に、ベルト背面側から芯線４間を通り抜けさらに帆布２の目から滲み出してきたベルト本体原料５は、樹脂フィルム３に融着する。なお図中７は、成形用のバッグゴムである。
【００２０】
具体的には、前記ポリエーテルエステル樹脂としてハイトレル（東レ・デュポン社製　商標）を用い、次のようにした。
【００２１】
歯形を有する成形金型１（成形モールド）の歯形面に伸縮性を有するナイロン（商標）製の帆布２（歯布）を配設し、前記帆布２の成形金型１に接する面側には前記帆布２と同調して伸縮する樹脂フィルム３（ハイトレルフィルム）を固着した。成形金型１の歯形面に対し帆布２の外側には、芯線４（ガラスコード、アラミドコード等）を配した。そして、成形金型１により、前記樹脂フィルム３（ハイトレルフィルム）の融点以下で流動可能状態のベルト本体原料５（ハイトレルシート）を加熱・加圧成形した。
【００２２】
次に、この実施形態の歯付きベルトの製造方法を説明する。
【００２３】
この歯付きベルトの製造方法では、ベルト本体原料５よりも融点が高く設定された樹脂フィルム３が帆布２の歯面側に固着されており（図２Ａ参照）、成形時に背面側から帆布２の折り目６（図３参照）を通り抜けてきたベルト本体原料５と融着させて（図２Ｂ参照）、歯面表面へのベルト本体原料５の進出を防止するようにしている（図２Ｃ参照）。
【００２４】
すなわち、成形時に樹脂フィルム３の融点以下で流動可能状態にあるベルト本体原料５が帆布２の織り目６（図３参照）を通り抜けても（図２Ｂ参照）、帆布２に固着された樹脂フィルム３はベルト本体原料５よりも融点が高く設定されているので、融点が高く成形時に溶融状態にはない樹脂フィルム３を越えられない（図２Ｃ参照）。
【００２５】
したがってベルト本体原料５はベルト歯面側にまでは滲み出さないので（図１参照）、ベルト歯部の表面側には露出せず、ベルト本体原料５が露出した部分とそうでない部分が混在するアンバランスな状態とはならず、異音の発生を従来よりも抑制することができ、ジャンピング性能や耐久性能を向上させることができるという利点がある。
【００２６】
また、製造された歯付きベルトの歯面の帆布２の表面には樹脂フィルム３の層がラミネートされたような構造となるので、前記樹脂フィルム３層によりベルト歯面側からの油や水などの浸入を防止することができ、ベルトの寸法安定性に優れ長寿命なものとなる。
【００２７】
ベルト本体原料５として各種の樹脂やエラストマーを用いることができるが、ポリエーテルエステル樹脂を用いると、熱可塑性エラストマーの中で優れた高温特性を有し低温から高温まで高強力、ゴム弾性を示すので使用温度範囲が広く、また振動吸収性、耐油・耐水性、耐薬品性に優れ、さらに低摩擦係数によりプーリとの噛み合い騒音が小さく耐久性がよいという利点がある。
【００２８】
なおベルト本体原料５として、この他に液体注型樹脂やエラストマーを用いて射出成形機により成形したり、熱可塑性エラストマーを用いて押し出し機により成形したりすることができる。
【００２９】
【実施例】
次に、この発明の構成をより具体的に説明する。
（実施例１）
ナイロン（商標）製の帆布２（歯布）に、ベルト本体原料５（ハイトレルシート）より高い融点を有する樹脂フィルム３（ハイトレルフィルム）を固着（ラミネート）し、所定の寸法に裁断融着した（帆布ジャケットという）。
【００３０】
帆布２にはラテックス処理とＲＦＬ処理とを施し、その最外層には、不飽和結合のある側鎖を有するフェノール樹脂層を形成した。なお前記フェノール樹脂層の代わりに、フェノールカルボン酸と所定の化合物とを含有する成分で変性したフェノール樹脂層を形成してもよい。
【００３１】
前記帆布ジャケットを成形金型１（成形モールド）の外周の歯形面に、樹脂フィルム３（ハイトレルフィルム）の方が成形金型１のモールド面に接するようにして被せ、その外周に芯線４（ガラスコード、アラミドコード等）を螺旋状に巻き付けた。
【００３２】
芯線４の最外層には、不飽和結合のある側鎖を有するフェノール樹脂層を形成した。また、芯線とベルト本体との接着強度を増加させるために、ＲＦＬ層を形成し、この後、ＲＦＬ層と接着性の優れたオーバーコート層を予め形成しておいた。
【００３３】
前記芯線４の上から常温のベルト本体原料５（ハイトレルシート）を巻回し、粘着テープで止めた。前記ベルト本体原料５（ハイトレルシート）の上に剥離紙を巻回し粘着テープで止めた後、外型シェルに挿入して加硫釜に入れ加熱加圧してベルトスラブを成形した。加熱温度はベルト本体原料５（ハイトレルシート）の融点と同等以上であって、樹脂フィルム３（ハイトレルフィルム）の融点未満に設定した。加圧力、加熱時間は本体樹脂が流動してベルト歯が完全に成形されるように設定した。
【００３４】
つまり、ベルト本体原料５（ハイトレルシート）は加熱していない樹脂シートの形態で、樹脂フィルム３を被覆・固着した帆布２及び芯線４と共に成形金型１に事前に配設され、成形時に室温から成形温度に到達するまで加熱・加圧することによりベルト本体原料５を可塑化し流動可能状態にしてベルト歯を成形するようにしている。
【００３５】
すると、帆布２と固着した樹脂フィルム３（ハイトレルフィルム）が成形時に帆布２の伸張に同調して伸張し、ベルト歯が成形された時点で樹脂フィルム３により被覆された帆布２がベルト歯表面を形成するようになった。
【００３６】
成形の終了後、前記成形金型１を直ちに水冷し、室温付近まで冷却した。前記成形金型１を外型シェルから抜き取り、脱型機により成形スラブを成形モールドから脱型した。同成形スラブをスラブ研磨機で背面研磨して離型紙を除去し所定のベルト厚みに揃えた後、印刷・裁断して歯付きベルトを得た。
【００３７】
得られた歯付きベルトは、ベルト歯部の表面側から順に、樹脂フィルム３層、ベルト体樹脂５が浸透した帆布２層、ベルト本体樹脂５層（芯線４あり）となっている。つまり樹脂フィルム３により、ベルト歯表面にベルト本体原料５が滲み出さないようにしていると共に、樹脂フィルム３により被覆された帆布２をベルト歯表面に形成させるようにしている。
【００３８】
この方法は、単純で製造コストが安く予成形設備が不要であるという利点があった。
（実施例２）
ナイロン（商標）製の帆布２（歯布）に、ベルト本体原料５（ハイトレルシート）より高い融点を有する樹脂フィルム３（ハイトレルフィルム）を固着（ラミネート）し、予成形機（図示せず）によりベルト歯表面側がハイトレルフィルム３となるように予成形した（予成形帆布という）。
【００３９】
前記予成形帆布を成形金型１（成形モールド）の歯数・歯幅に合わせて裁断・縫合し、成形モールド外周の歯切り面に合わせて装着し、目ズレしないよう仮止めし、その外周に芯線４（ガラスコード、アラミドコード等）を螺旋状に巻き付けた。
【００４０】
前記芯線４の上から常温のベルト本体原料５（ハイトレルシート）を巻回し、粘着テープで止めた。前記ベルト本体原料５（ハイトレルシート）の上に剥離紙を巻回し粘着テープで止めた後、外型シェルに挿入して加硫釜に入れ加熱加圧してベルトスラブを成形した。
【００４１】
加熱温度はベルト本体原料５（ハイトレルシート）の融点と同等以上であって、ラミネートする樹脂フィルム３（ハイトレルフィルム）の融点未満に設定した。加圧力、加熱時間は本体樹脂が流動してベルト歯が完全に成形されるように設定した。
【００４２】
成形の終了後、前記成形金型１を直ちに水冷し、室温付近まで冷却した。前記成形金型１を外型シェルから抜き取り、脱型機により成形スラブを成形モールドから脱型した。同成形スラブをスラブ研磨機で背面研磨して離型紙を除去し所定のベルト厚みに揃えた後、印刷・裁断して歯付きベルトを得た。
【００４３】
この方法によると、成形時に帆布２と樹脂フィルム３（ハイトレルフィルム）が殆ど伸張されないので、帆布２の糸密度、樹脂フィルム３のフィルム厚み等のバラツキが小さくまたフィルム厚を薄くすることができ、製品の性能が高レベルで耐久性能がよいという利点があった。
【００４４】
【発明の効果】
この発明は上述のような構成であり、次の効果を有する。
【００４５】
ベルト本体原料はベルト歯部の表面側には露出しないので、従来よりも異音の発生を抑制しジャンピング性能や耐久性能を向上させることができる歯付きベルトの製造方法を提供することができる。
【図面の簡単な説明】
【図１】この発明の歯付きベルトの製造方法の実施形態で製造された歯付きベルトを説明する要部断面図。
【図２】図１の製造方法を順を追って説明する図。
【図３】帆布の織り目の状態を説明する平面図。
【図４】歯付きベルトを説明する斜視図。
【図５】従来の歯付きベルトの製造方法を説明する図。
【符号の説明】
１　成形金型
２　帆布
３　樹脂フィルム
５　ベルト本体原料
【図１】
2004066475.tif 000003
【図２】
2004066475.tif 000004
【図３】
2004066475.tif 000005
【図４】
2004066475.tif 000006
【図５】
2004066475.tif 000007